【事件の表示】
　特願２００９−　５１０４０「偏光子、その製造方法、偏光板、光学フィルムおよび画像表示装置」拒絶査定不服審判事件〔平成２１年１０月２２日出願公開、特開２００９−２４４８６３〕について、次のとおり審決する。
【結　論】
　本件審判の請求は、成り立たない。
【理　由】
１　手続の経緯
　本願は、平成２１年３月４日（優先権主張平成２０年３月１２日）の出願であって、平成２５年４月８日に手続補正がなされ、同年７月２６日付けで拒絶査定がなされ、これに対して、同年１０月２４日に拒絶査定不服審判が請求されたものである。
　
２　本願発明
　本願の請求項１ないし１０に係る発明は、平成２５年４月８日に補正された特許請求の範囲の請求項１ないし１０に記載された事項によって特定されるものであるところ、その請求項１に係る発明は、平成２５年４月８日に補正された明細書及び特許請求の範囲の記載からみて、その特許請求の範囲の請求項１に記載されたとおりの次のものと認める。
　
「ポリビニルアルコール系樹脂が、カルボキシル基および／またはその無水物基を有する不飽和カルボン酸をモノマーユニットとして含有するカルボン酸含有ポリマーにより架橋されている架橋物、並びに二色性物質を含有してなる延伸フィルムからなり、
　前記カルボン酸含有ポリマーが、無水マレイン酸−ビニルアルキルエーテル共重合体および／または無水マレイン酸−αオレフィン共重合体であることを特徴とする偏光子。」（以下「本願発明」という。）
　
３　刊行物の記載事項
（１）原査定の拒絶の理由に引用され、本願の出願前に頒布された刊行物である特開２００７−１９９２４８号公報（以下「引用例１」という。）には、次の事項が図とともに記載されている（下線は審決で付した。以下同じ。）。
　
　ア　「【特許請求の範囲】
【請求項１】
　
重合度２０００以上およびケン化度９９モル％以上のポリビニルアルコール系重合体と、カルボキシル基が中和されていてもよいカルボキシル基含有重合体を含有し、カルボキシル基含有重合体の含有量がポリビニルアルコール系重合体１００質量部に対して１〜３０質量部であるポリビニルアルコール系重合体組成物から形成されている
ポリビニルアルコール系重合体フィルム
【請求項２】
　カルボキシル基含有重合体が、ポリアクリル酸およびポリアクリル酸の中和物の少なくとも一方である請求項１に記載の偏光フィルム用ポリビニルアルコール系重合体フィルム。
【請求項３】
　重合度２０００以上およびケン化度９９モル％以上のポリビニルアルコール系重合体を溶解し且つカルボキシル基が中和されていてもよいカルボキシル基含有重合体を均一に混合した原液を用いて製膜することを特徴とする請求項１に記載の偏光フィルム用ポリビニルアルコール系重合体フィルムの製造方法。
【請求項４】
　請求項１または２の偏光フィルム用ポリビニルアルコール系重合体フィルムを用いて作製した偏光フィルム。
【請求項５】
　請求項１または２の偏光フィルム用
ポリビニルアルコール系重合体フィルムに、一軸延伸、ヨウ素による染色およびホウ素化合物による処理を施して作製した
偏光フィルム
　
　イ　「【００１６】
　以下に本発明について詳細に説明する。
　まず、本発明の偏光フィルム用ポリビニルアルコール系重合体フィルムを構成するポリビニルアルコール系重合体について説明する（以下、ポリビニルアルコールを「ＰＶＡ」ということがある。）
　本発明の偏光フィルム用ＰＶＡ系重合体フィルム（以下、偏光フィルム用ＰＶＡ系重合体フィルムを単に「ＰＶＡ系重合体フィルム」ということがある）の製造に用いられるＰＶＡ系重合体は、酢酸ビニル、ギ酸ビニル、プロピオン酸ビニル、酪酸ビニル、ピバリン酸ビニル、バーサティック酸ビニル、ラウリン酸ビニル、ステアリン酸ビニル、安息香酸ビニルなどのビニルエステルの１種または２種を用いて重合を行って得られるポリビニルエステル系重合体をケン化して得られるＰＶＡ系重合体が製造の容易性、入手容易性、コストなどの点から好ましく用いられる。
【００１７】
　本発明のＰＶＡ系重合体フィルムに用い得るＰＶＡ系重合体の典型としては、ビニルエステルの単独重合体のケン化物（ＰＶＡ単独重合体）を挙げることが出来る。しかしながら本発明にＰＶＡ系重合体フィルムに用いるＰＶＡ系重合体は、ビニルエステルの単独重合体のケン化物に限定されず、本発明の効果を損なわない場合には、ＰＶＡ系重合体として変性ＰＶＡ系重合体、ビニルエステルと少量の他の共重合性単量体の共重合体のケン化物、ＰＶＡ系重合体の水酸基の一部を架橋したポリビニルアセタール系重合体などを用いることもできる。
　そのうち、変性ＰＶＡ系重合体の例としては、不飽和カルボン酸またはその誘導体、不飽和スルホン酸またはその誘導体、炭素数２〜３０のα−オレフィンなどを５モル％未満の割合でグラフト共重合した変性ポリビニルエステルをケン化することにより製造される変性ＰＶＡ系ポリマーや、未変性または変性ＰＶＡ系重合体を挙げることができる。
【００１８】
　また、ビニルエステルと少量の他の共重合成単量体の共重合体のケン化物の製造に用い得る他の共重合性単量体としては、例えばエチレン、プロピレン、１−ブテン、イソブテン、その他の炭素数２〜３０のα−オレフィン類；（メタ）アクリル酸およびその塩；（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸ｉ−ブチル、（メタ）アクリル酸ｔ−ブチル、（メタ）アクリル酸２−エチルへキシル、（メタ）アクリル酸ドデシル、（メタ）アクリル酸オクタデシルなどの（メタ）アクリル酸エステル類；（メタ）アクリルアミド、Ｎ−メチル（メタ）アクリルアミド、Ｎ−エチル（メタ）アクリルアミド、Ｎ，Ｎ−ジメチル（メタ）アクリルアミド、ジアセトン（メタ）アクリルアミド、（メタ）アクリルアミドプロパンスルホン酸およびその塩、（メタ）アクリルアミドプロピルジメチルアミンおよびその塩、Ｎ−メチロール（メタ）アクリルアミドおよびその誘導体などの（メタ）アクリルアミド誘導体；Ｎ−ビニルホルムアミド、Ｎ−ビニルアセトアミド、Ｎ−ビニルピロリドンなどのＮ−ビニルアミド類；メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテルなどのビニルエーテル類；アクリロニトリル、メタクリロニトリルなどのニトリル類；塩化ビニル、塩化ビニリデン、フッ化ビニル、フッ化ビニリデンなどのハロゲン化ビニル類；酢酸アリル、塩化アリルなどのアリル化合物；マレイン酸およびその塩またはそのエステル；イタコン酸およびその塩またはそのエステル；ビニルトリメトキシシランなどのビニルシリル化合物；酢酸イソプロペニル；不飽和スルホン酸などを挙げることができる。ＰＶＡ系重合体は、前記した他の重合性単量体の１種または２種以上に由来する構造単位を有していることができる。
【００１９】
　ＰＶＡ系重合体が、ビニルエステルと他の共重合性単量体の共重合体のケン化物である場合は、他の共重合性単量体に由来する構造単位の割合は、ＰＶＡ系重合体を構成する全構造単位に基づいて１５モル％以下であることが好ましく、１０モル％以下であることが好ましく、５モル％以下であることがより好ましい。
　特に、他の共重合性単量体が、（メタ）アクリル酸、スルホン酸などのような、ＰＶＡ系重合体の水溶解性を促進する単量体である場合は、ＰＶＡ系重合体フィルムから偏光フィルムを作製する際の水溶液中での処理時にフィルムが溶解したり溶断するのを防止するために、ＰＶＡ系重合割合を５モル％以下、特に３モル％以下にするのがよい。
【００２０】
　ＰＶＡ系重合体が、その水酸基の一部が架橋されたポリビニルアセタール系重合体である場合の例としては、ホルマリン、ブチルアルデヒド、ベンツアルデヒドなどのアルデヒド類で水酸基の一部を架橋したポリビニルアセタール系重合体を挙げることができる。
【００２１】
　本発明のＰＶＡ系重合体フィルムに用いるＰＶＡ系重合体の重合度は、偏光フィルムの偏光性能と耐久性の点から、２０００以上であることが必要である。ＰＶＡ系重合体フィルムに用いるＰＶＡ系重合体の重合度が２０００未満であると、ＰＶＡ系重合体フィルムから得られる偏光フィルムの偏光性能および耐久性が良好にならず、本発明の目的を達成することが困難になる。ＰＶＡ系重合体の重合度が高いほど、得られる偏光フィルムの偏光性能および耐久性が一層良好になるが、ＰＶＡ系重合体の重合度が高すぎると、ＰＶＡ系重合体の製造コストの上昇、製膜時の工程通過性の不良などを生じ易くなるので、ＰＶＡ系重合体の重合度は２０００〜１００００であることが好ましく、２０００〜８０００であることがより好ましく、２２００から５０００であることが更に好ましい。
　なお、本明細書でいうＰＶＡ系重合体の重合度は、ＪＩＳ　Ｋ　６７２６に準じて測定した重合度を意味する。
【００２２】
　さらに、本発明のＰＶＡ系重合体フィルムに用いるＰＶＡ系重合体のケン化度は、ＰＶＡ系重合体フィルムから得られる偏光フィルムの偏光性能、色相およびそれらの耐久性を良好なものとするために、９９．０モル％以上であることが必要であり、得られる偏光フィルムの偏光性能と耐久性の点から９９．９モル％以上が好ましく、９９．９５モル％以上であることがより好ましい。ＰＶＡ系重合体のケン化度が９９．０モル未満であると、偏光性能および耐久性に優れる偏光フィルムが得られなくなり、また偏光フィルムにおける色相の改善効果も小さいものとなる。
　なお、本明細書におけるＰＶＡ系重合体のケン化度とは、重合体を構成する構造単位のうちで、ケン化によってビニルアルコール単位に変換され得る単位（典型的にはビニルエステル単位）の全モル数に対して実際にビニルアルコール単位にケン化されている単位の割合（モル％）をいう。ケン化度はＪＩＳ　Ｋ　６７２６に記載されている方法に準じて測定することができる。
【００２３】
　本発明の偏光フィルム用のＰＶＡ系重合体フィルムは、上記のＰＶＡ系重合体と共にカルボキシル基含有重合体を含有するＰＶＡ系重合体組成物から形成されていることが重要である。
　
カルボキシル基含有重合体としては、
カルボキシル基を含有する重合体のいずれも使用でき、
アクリル酸、メタクリル酸、クロトン酸、マレイン酸、フマル酸、イタコン酸、グリオキシル酸、２−（メタ）アクリロイルオキシエチルマレイン酸、２−（メタ）アクリロイルオキシエチルフタル酸、２−（メタ）アクリロイルオキシエチルヘキサハイドロフタル酸の１種または２種以上を重合して得られるカルボキシル基含有重合体を挙げることができ
【００２４】
　カルボキシル基含有重合体中のカルボキシル基は中和されていなくてもよいし、或いは一部または全部が中和されていてもよく、カルボキシル基が中和されていないカルボキシル基含有重合体と中和されているカルボキシル基含有重合体を併用してもよい。
　カルボキシル基含有重合体中のカルボキシル基が中和されている場合は、カルボキシル基はナトリウム、カルシウム、マグネシウムなどの金属の塩の形態になっていることが好ましい。
【００２５】
カルボキシル基含有重合体としてカルボキシル基の一部または全部が中和されているものを用いる場合は、ＰＶＡ系重合体と共にカルボキシル基の一部または全部が中和されているカルボキシル基含有重合体を用いてＰＶＡ系重合体フィルムを製造してもよいし、またはＰＶＡ系重合体と共にカルボキシル基が未中和のカルボキシル基含有重合体を用いてＰＶＡ系重合体フィルムを製造した後にＰＶＡ系重合体フィルムを硝酸カルシウムや酢酸カルシウムなどの中和用の金属化合物を含有する水浴中で膨潤させてフィルムに含まれるカルボキシル基含有重合体のカルボキシル基を中和してもよい。その際に、水浴中に含有させる金属化合物の量を調整することにより、カルボキシル基の中和度を制御することができる。
【００２６】
　カルボキシル基含有重合体の分子量は特に制限されないが、一般的には、重量平均分子量が５００〜１０００００、更には１０００〜５００００、特に３０００〜２５０００の範囲のカルボキシル基含有重合体を用いることが、得られる偏光フィルムの色相の向上効果が大きくなる点から好ましい。
【００２７】
　本発明のＰＶＡ系重合体フィルムは、ＰＶＡ系重合体１００質量部に対してカルボキシル基含有重合体を１〜３０質量部の割合で含有するＰＶＡ系重合体組成物から形成されていることが必要である。ＰＶＡ系重合体１００質量部に対してカルボキシル基含有重合体の割合が１質量部未満であると、ＰＶＡ系重合体フィルムから得られる偏光フィルムの色相が改善されず、クロスニコル状態での青色光の漏れが大きくなる。一方ＰＶＡ系重合体１００質量部に対してカルボキシル基含有重合体の割合が３０質量部を超えると、ＰＶＡ系重合体フィルム自体の結晶性の低下、ＰＶＡ系重合体フィルムの水溶解性の増加により、偏光フィルムの製造が困難になったり、また偏光フィルムが製造できる場合であっても偏光フィルム製造時の工程通過性の悪化、得られる偏光フィルムの偏光性能の低下を生ずる。本発明のＰＶＡ系重合体フィルムは、偏光フィルムを作製する際の工程性の向上、偏光性能および色相の一層の向上などの点から、ＰＶＡ系重合体１００質量部に対してカルボキシル基含有重合体を１〜２０質量部、特に３〜１０質量部の割合で含有するＰＶＡ系重合体組成物から形成されていることが好ましい。
【００２８】
　本発明のＰＶＡ系重合体フィルムを用いて作製した偏光フィルムが、偏光性能に優れるだけでなく、色相に優れるものとなる理由は定かではないが、以下のように推定される。
　すなわち、ヨウ素で染色した偏光フィルムの色相は、一般に偏光フィルム中にポリヨウ素として存在するＩ3-イオンの吸光度とＩ5-イオンの吸光度との吸光度比（Ｉ3-／Ｉ5-）に依存するとされている。偏光フィルム中に存在するＩ3-イオンは青色波長域の光を主に吸収し、Ｉ5-イオンは赤色波長域の光を主に吸収する。従来のＰＶＡ系偏光フィルムは、赤色波長域の光の吸収（すなわちＩ5-イオンの吸光度）が大きく、その一方で青色波長域の光の吸収（すなわちＩ3-イオンの吸光度）が小さい。２枚の偏光フィルムを直交させたクロスニコル状態では、可視光の全波長領域の光が遮蔽される（光漏れが生じない）ことが理想であるが、実際は青色光の漏れを生じ、遮光が不十分になる。前記したポリヨウ素イオン種は、それらを包接している重合体のマトリックス構造に影響されることが知られており、例えばＰＶＡ系重合体の場合には、ＰＶＡ系重合体が有する水酸基によって形成される水素結合が重要な役割をすることが知られている（例えば、非特許文献１参照）。かかる点から、従来のＰＶＡ系偏光フィルムでは、赤色波長域の光を主に吸収するＩ5-イオンの働きが強くなり易く、それによって青色波長域の光の吸収が弱くなり、色相の低下を招いているものと考えられる。
【００２９】
　本発明者らは、前記した水素結合に着目し、ポリヨウ素イオン種を包接するＰＶＡ系重合体の構造を制御することを試み、種々の検討の結果、遂に本発明を完成させたものである。つまり、ＰＶＡ系重合体とカルボキシル基含有重合体を含む組成物から形成されたＰＶＡ系重合体フィルムでは、ＰＶＡ系重合体の水酸基とカルボキシル基含有重合体のカルボキシル基との間で水素結合の組換えが起こり、偏光フィルムにしたときにポリヨウ素を包接する重合体構造を大きく変化させることができる。染色斑を引き起こす局所的な構造斑をなくすためにも、ＰＶＡ系重合体フィルム全体に亘って水素結合の組替えが起こっていることが必要であり、これを達成するには、偏光フィルム用のＰＶＡ系重合体フィルムでは、ＰＶＡ系重合体とカルボキシル基含有重合体がフィルム中で均一に混合されていなければならない。本発明のＰＶＡ系重合体フィルムでは、フィルム内でＰＶＡ系重合体中の水酸基とカルボキシル基含有重合体中のカルボキシル基との間の水素結合の組み換えが生じると共に、ＰＶＡ系重合体とカルボキシル基含有重合体がフィルム内で均一に混合していることにより、染色斑が生じなくなり、しかも色相が良好になって、２枚の偏光フィルムを直交させたクロスニコル状態では青色光の漏れを生じないようになったものと推定される。
【００３０】
　本発明のＰＶＡ系重合体フィルムを形成しているＰＶＡ系重合体の組成物は、上記したＰＶＡ系重合体およびカルボキシル基含有重合体と共に可塑剤を含有していることが望ましく、可塑剤を含有していることにより、ＰＶＡ系重合体フィルムから偏光フィルムを製造する際の延伸性の向上などを図ることができる。可塑剤としては、多価アルコールが好ましく用いられ、具体例としては、エチレングリコール、グリセリン、プロピレングリコール、ジエチレングリコール、ジグリセリン、トリエチレングリコール、テトラエチレングリコール、トリメチロールプロパンなどを挙げることができ、これらの１種または２種以上を含有することができる。そのうちでも、ＰＶＡ系重合体フィルムの延伸性がより良好になる点からグリセリンがより好ましく用いられる。
【００３１】
　可塑剤の添加量は、ＰＶＡ系重合体１００質量部に対して、３〜２０質量部、更には５〜１５質量部、特に７〜１２質量部が好ましい。可塑剤の添加量が少ないとＰＶＡ系重合体フィルムの延伸性が不良になり、偏光フィルムを円滑に製造できにくくなり、一方可塑剤の添加量が多すぎるとＰＶＡ系重合体フィルムの表面に可塑剤がブリードアウトしてＰＶＡ系重合体フィルムの取り扱い性が低下する。
【００３２】
　また、本発明のＰＶＡ系重合体フィルムは、必要に応じて、酸化防止剤、凍結防止剤、ｐＨ調整剤、隠蔽剤、着色防止剤、油剤などを含有していてもよい。
【００３３】
　本発明のＰＶＡ系重合体フィルムの厚さは特に制限されないが、一般的には２０〜１２０μｍ、更には３０〜１００μｍ、特に４０〜８０μｍ程度であることが好ましい。ＰＶＡ系重合体フィルムが薄すぎると、偏光フィルムを製造するための一軸延伸処理時に、延伸切れが発生しやすくなり、偏光性能に優れる偏光フィルムが得られにくくなる。また、ＰＶＡ系重合体フィルムが厚すぎると、偏光フィルムを製造するための一軸延伸処理時に延伸斑が発生しやすくなる。
　
　・・・略・・・
　
【００４４】
　本発明のＰＶＡ系重合体フィルムから偏光フィルムを製造する際の偏光フィルムの製造方法は特に限定されず、ＰＶＡ系重合体フィルムを原反フィルムとして用いて偏光フィルムを製造する際に従来から採用されているいずれの方法を採用してもよい。
　本発明のＰＶＡ系重合体フィルムから偏光フィルムを製造するには、例えば、ＰＶＡ系重合体フィルムの水分調整、染色、一軸延伸、固定処理、乾燥処理、さらに必要に応じて熱処理を行えばよく、染色、一軸延伸、固定処理の操作の順序は特に制限されない。また一軸延伸を二段以上の多段で行ってもよい。
【００４５】
　染色は、ヨウ素を用いて行うのがよく、染色の時期としては、一軸延伸前、一軸延伸時、一軸延伸後のいずれの段階であってもよい。通常、染色は、ＰＶＡ系重合体フィルムをヨウ素―ヨウ化カリウムを含有する溶液（特に水溶液）中に浸漬させることにより行うことが一般的であり、本発明においてもヨウ素およびヨウ化カリウムを含有する水溶液を用いる染色方法が好適に採用される。染色用水溶液におけるヨウ素の濃度を０．０１〜０．５質量％、ヨウ化カリウムの濃度を０．０１から１０質量％にすることが好ましい。また、染色浴の温度は２０〜５０℃、特に２５〜４０℃とすることが好ましい。
　場合によっては、染色浴を用いずに、ヨウ素、ヨウ化カリウムをＰＶＡ系重合体フィルムを製造するための原液中に混ぜて製膜してもよく、その際の処理条件や処理方法は特に制限されない。
また、ホウ酸、硼砂などのホウ素化合物を架橋剤として添加して製膜を行っても良い
【００４６】
　一軸延伸は、湿式延伸法または乾熱延伸法のいずれで行っても良い。湿式延伸法による場合は、染料を含有する水溶液中での一軸延伸、染料とホウ酸を含有する水溶液によりなる温水中での一軸延伸、染色後の固定処理浴中での一軸延伸、前記の工程に跨った多段延伸、吸水後のＰＶＡ系重合体フィルムを用いての空気中での一軸延伸などにより行うことができる。
　延伸温度は、特に限定されないが、ＰＶＡ系重合体フィルムを温水中で湿式延伸する場合は３０〜９０℃が好ましく、乾熱延伸する場合は５０〜１８０℃が好ましい。
　また、一軸延伸の延伸倍率（多段で一軸延伸する場合には合計の延伸倍率）は、得られる偏光フィルムの偏光性能の点から４倍以上、特に５倍以上であることが好ましい。延伸倍率の上限は特に制限されないが、均一延伸の観点から８倍以下であることが好ましい。
【００４７】
　偏光フィルムの製造に当たっては、ＰＶＡ系重合体フィルムへの染料の吸着を強固にするために、固定処理を行うことが多く、本発明でも偏光フィルムの製造に当たって固定処理を行うことが好ましい。固定処理に使用する処理浴としては、通常、ホウ酸、硼砂などのホウ素化合物の１種または２種以上を添加した水溶液を使用する。また、必要に応じて固定処理用の処理浴中にヨウ素化合物や金属化合物を添加してもよい。固定処理用の処理浴におけるホウ素化合物の濃度は、一般に２〜１５質量％、特に３〜１０質量％程度であることが好ましい。固定処理を行う際の処理浴の温度は１５〜６０℃、特に２５から４０℃であることが好ましい。
【００４８】
　上記した一軸延伸、染色処理、固定処理などを施し、その後得られた偏光フィルムを乾燥する。得られた偏光フィルムの乾燥処理は、３０〜１５０℃、特に５０〜１００℃で行うことが好ましい。
【００４９】
　本発明のＰＶＡ系重合体フィルムを用いて得られる本発明の偏光フィルムは、下記の実施例に記載する方法で求めたｂ値が一般に４．０〜５．６の範囲にあり、色相に優れていて、従来のＰＶＡ系偏光フィルムのクロスニコル状態での青色波長域の光漏れが少ない。
【００５０】
　以上のようにして得られた偏光フィルムは、通常、その両面または片面に、光学的に透明で且つ機械的強度を有する保護膜を貼り合わせて偏光板にして使用される。保護膜としては、三酢酸セルロース（ＴＡＣ）フィルム、酢酸・酪酸セルロース（ＣＡＢ）フィルム、アクリル系フィルム、ポリエステル系フィルムなどが使用される。また、貼り合わせのための接着剤としては、ＰＶＡ系接着剤やウレタン系接着剤などを挙げることができるが、なかでもＰＶＡ系接着剤が好適である。
【００５１】
　上記のようにして得られた偏光板は、アクリル系などの粘着剤をコートした後、ガラス基板に貼り合わせて液晶表示装置の部品として使用される。同時に位相差フィルムや視野角向上フィルム、輝度向上フィルムなどと貼り合わせてもよい。」
　
　ウ　「【実施例】
【００５２】
　以下に本発明を実施例などにより具体的に説明するが、本発明は以下の実施例により何ら限定されるものではない。なお以下の例において、偏光度および色相は下記の方法により評価した。
【００５３】
（１）　偏光フィルムの偏光度：
（ｉ）透過率
以下の実施例または比較例で得られた偏光フィルムの幅方向の中央部から、偏光フィルムの配向方向に平行に４ｃｍ×４ｃｍの正方形のサンプルを２枚採取し、それぞれについて日立製作所製の分光光度計Ｕ−４１００（積分球付属）を用いて、ＪＩＳ　Ｚ　８７２２（物体色の測定方法）に準拠し、Ｃ光源、２度視野の可視光領域の視感度補正を行い、１枚の偏光フィルムサンプルについて、延伸軸方向に対して４５度傾けた場合の光の透過率と−４５度傾けた場合の光の透過率を測定して、それらの平均値（Ｙ１）を求めた。
もう一枚の偏光フィルムサンプルについても、前記と同様にして４５度傾けた場合の光の透過率と−４５度傾けた場合の光の透過率を測定して、それらの平均値（Ｙ２）を求めた。
前記で求めたＹ１とＹ２を平均して偏光フィルムの透過率（Ｙ）（％）とした。
【００５４】
（ii）偏光度：
　上記（ｉ）で採取した２枚の偏光フィルムを、その配向方向が平行になるように重ねた場合の光の透過率（Ｙ‖）、および配向方向が直交するように重ねた場合の光の透過率（Ｙ⊥）を、上記透過率の測定方法と同様の方法にて測定し、下記の式から偏光度を求めた。
偏光度（Ｖ／％）＝｛（Ｙ‖―Ｙ⊥）／（Ｙ‖＋Ｙ⊥）｝1/2×１００
【００５５】
（２）偏光フィルムの色相：
　偏光フィルムの青色光の漏れの有無を評価するために、ハンターＬａｂ表色系により、ｂ値を算出して評価した。上記（１）の（ｉ）で採取した２枚の偏光フィルムサンプルをその延伸軸方向が平行になるように重ねた場合のｂ値（ｂ‖）、および延伸軸方向が直交するように重ねた場合のｂ値（ｂ⊥）を、上記透過率の測定方法と同様の方法にて測定し、下記の式からｂ値を求めた。
　　ｂ値　＝　ｂ‖−ｂ⊥
【００５６】
《実施例１》
（１）　
平均重合度２４００、ケン化度９９．９モル％以上のＰＶＡ系重合体１００質量部と、重量平均分子量５０００のポリアクリル酸（和光純薬工業（株）社製）１０質量部と可塑剤としてグリセリン１２質量部のＰＶＡ系水溶液を６０℃の金属ロール上で乾燥して厚みが７５μｍのＰＶＡ系フィルムを得
（２）　上記（１）で得られた
ＰＶＡ系重合体フィルムを３０℃の純水に３０秒間浸漬した後、ヨウ素を０．０４質量％、ヨウ化カリウムを４質量％およびホウ酸を４質量％の割合で含有する水溶液（染色浴）（温度３０℃）に１分間浸漬してヨウ素を吸着させた。次いで、ホウ酸水溶液（ホウ酸濃度４質量％、５０℃）中で６倍に一軸延伸した後、さらにヨウ化カリウムを４質量％およびホウ酸を４質量％の割合で含有する水溶液（３５℃）に４分間浸漬した。その後、５０℃で４分間乾燥して偏光フィルムを得た
これにより得られた偏光フィルムについて、偏光度および色相を上記した方法で評価した。その結果を表１に示す。
（３）　下記の表１にみるように、この実施例１で得られた偏光フィルムの透過度は４４．０％、偏光度は９９．７１％、ｂ値は４．７であり、染色斑などの外観不良もなく、色相の点では従来のＰＶＡ系フィルムからなるＰＶＡ系偏光フィルムに比べて大きく向上していた。」
　
　エ　上記アないしウからみて、引用例１には、
「重合度２０００以上およびケン化度９９モル％以上のポリビニルアルコール系重合体と、カルボキシル基が中和されていてもよいカルボキシル基含有重合体を含有し、カルボキシル基含有重合体の含有量がポリビニルアルコール系重合体１００質量部に対して１〜３０質量部であるポリビニルアルコール系重合体組成物から形成されているポリビニルアルコール系重合体フィルムに、一軸延伸、ヨウ素による染色およびホウ素化合物による処理を施して作製した偏光フィルムにおいて、
　カルボキシル基含有重合体としては、カルボキシル基を含有する重合体のいずれも使用でき、アクリル酸、メタクリル酸、クロトン酸、マレイン酸、フマル酸、イタコン酸、グリオキシル酸、２−（メタ）アクリロイルオキシエチルマレイン酸、２−（メタ）アクリロイルオキシエチルフタル酸、２−（メタ）アクリロイルオキシエチルヘキサハイドロフタル酸の１種または２種以上を重合して得られるカルボキシル基含有重合体を挙げることができ、また製膜のために、ホウ酸、硼砂などのホウ素化合物を架橋剤として添加しても良い、偏光フィルムであって、
　具体的には、平均重合度２４００、ケン化度９９．９モル％以上のＰＶＡ系重合体１００質量部と、重量平均分子量５０００のポリアクリル酸（和光純薬工業（株）社製）１０質量部と可塑剤としてグリセリン１２質量部のＰＶＡ系水溶液を６０℃の金属ロール上で乾燥して厚みが７５μｍのＰＶＡ系フィルムを得て、ＰＶＡ系重合体フィルムを３０℃の純水に３０秒間浸漬した後、ヨウ素を０．０４質量％、ヨウ化カリウムを４質量％およびホウ酸を４質量％の割合で含有する水溶液（染色浴）（温度３０℃）に１分間浸漬してヨウ素を吸着させ、次いで、ホウ酸水溶液（ホウ酸濃度４質量％、５０℃）中で６倍に一軸延伸した後、さらにヨウ化カリウムを４質量％およびホウ酸を４質量％の割合で含有する水溶液（３５℃）に４分間浸漬し、その後、５０℃で４分間乾燥することにより得られた、偏光フィルム。」の発明（以下「引用発明１」という。）が記載されているものと認められる。
　
（２）原査定の拒絶の理由に引用され、本願の出願前に頒布された刊行物である特開昭４９−１６４９号公報（以下「引用例２」という。）には、次の事項が図とともに記載されている。
　
　ア　「２．特許請求の範囲
　
ポリビニルアルコールとポリビニルアルキルエーテル無水マレイン酸共重合体とを混合してフイルムを製造しこれを熱処理して耐熱水性を与える
耐熱水性ポリビニルアルコールフイルム
　
　イ　「３．発明の詳細な説明
　本発明は耐熱水性をもつ
ポリビニルアルコール（以下PVAと略称する）フイルム
　従来PVAフイルムはその
感触性、柔軟性、透明度などの多くの長所
PVA本来の性質として耐水性、特に耐熱水性が全く無いという欠点をもつているためその応用範囲が大巾に限定されている
この点に着目し
PVAの長所を損なうことなく耐熱水性を有するPVAフイルムの製造法を開発したものである
　本発明の要領はPVAフイルムを製造する際に、PVAにアルキルビニルエーテル無水マレイン酸共重合体（以下共重合体と略称する）を混合し、これをフイルム状とし熱処理して
両者を架橋結合させ、
　
　・・・略・・・
　
　PVAと共重合体を混合溶解する場合、両方の粉末を混合し熱水にて溶解させても良いし、またあらかじめ別々に溶解した二つの水溶液を混合しても良い。このようにしてできた混合水溶液をフイルム状とし、このフイルムを100〜180℃にて5〜30分間熱処理すれば上記したごとくPVAと共重合体との架橋反応により熱水に不溶のPVAフイルムとなる。またこれら熱処理後のフイルムを熱湯にて30分間煮沸したところPVAと共重合体の混合重量比が５：１のものは膨潤も溶解もせず、20：１のものでも１．２倍程度の面積に膨潤するがやはり溶解しなかつた。また50：１のものでも２倍程度に膨潤するが溶解することはなかつた。
　上記のような実験により本発明者はアルキルビニルエーテル無水マレイン酸共重合体を併用することにより耐熱水性のすぐれたPVAフイルムができることを確認した。」（１頁左下欄１１行〜２頁左上欄１５行）
　
　ウ　「実施例１
　
PVA（ケン化度98％、重合度1700のもの）10％、ポリビニルメチルエーテル無水マレイン酸共重合体
１％の混合水溶液を乾燥してフイルム状とし、このフイルムを140℃10分間熱処理した
　
　エ　上記アないしウからみて、引用例２には、
　「ポリビニルアルコール（以下PVAと略称する）フイルムにおいて、
　従来、PVA本来の性質として耐水性、特に耐熱水性が全く無いという欠点をもっているためその応用範囲が大巾に限定されているところ、この点に着目し、PVAの感触性、柔軟性、透明度などの多くの長所を損なうことなく、耐熱水性を有するPVAフイルムを提供することを目的として、
　ポリビニルアルコールとポリビニルアルキルエーテル無水マレイン酸共重合体とを混合してフイルムを製造しこれを熱処理して両者を架橋結合させ耐熱水性を与えるようにした耐熱水性ポリビニルアルコールフイルムであって、
　PVA（ケン化度98％、重合度1700のもの）10％、ポリビニルメチルエーテル無水マレイン酸共重合体１％の混合水溶液を乾燥してフイルム状とし、このフイルムを140℃10分間熱処理した耐熱水性ポリビニルアルコールフイルム。」の発明（以下「引用発明２」という。）が記載されているものと認められる。
　
４　対比
　本願発明と引用発明とを対比する。
（１）引用発明の「ポリビニルアルコール系重合体」、「カルボキシル基」、「カルボキシル基含有重合体」、「ヨウ素」、「一軸延伸」及び「偏光フィルム」は、それぞれ、本願発明の「ポリビニルアルコール系樹脂」、「カルボキシル基」、「カルボン酸含有ポリマー」、「二色性物質」、「延伸」及び「偏光子」に相当する。
　
（２）本願の出願当初明細書の【０００３】には「二色性を有するホウ素または二色性染料等の二色性物質」、【００２４】には「二色性物質（代表的には、ヨウ素、二色性染料）」等の記載があり、本願発明における「二色性物質」は「ヨウ素」を含むものである。そして、引用発明の「偏光子（偏光フィルム）」は、「ポリビニルアルコール系樹脂（ポリビニルアルコール系重合体）」と、「カルボキシル基（カルボキシル基）」が中和されていてもよい「カルボン酸含有ポリマー（カルボキシル基含有重合体）」を含有し、「カルボン酸含有ポリマー」の含有量が「ポリビニルアルコール系樹脂」１００質量部に対して１〜３０質量部であるポリビニルアルコール系重合体組成物から形成されているポリビニルアルコール系重合体フィルムに、「延伸（一軸延伸）」、「二色性物質（ヨウ素）」による染色およびホウ素化合物による処理を施して作製したものであるから、本願発明の「偏光子」と「ポリビニルアルコール系樹脂、カルボキシル基を有する不飽和カルボン酸をモノマーユニットとして含有するカルボン酸含有ポリマー及び二色性物質を含有してなる延伸フィルムからなる」点で一致する。
　
（３）上記（１）及び（２）から、本願発明と引用発明とは、
「ポリビニルアルコール系樹脂、カルボキシル基を有する不飽和カルボン酸をモノマーユニットとして含有するカルボン酸含有ポリマー及び二色性物質を含有してなる延伸フィルムからなる偏光子。」である点で一致し、次の点で相違する。
　
　相違点：
　本願発明では、ポリビニルアルコール系樹脂が前記「カルボン酸含有ポリマー」により架橋されている架橋物であり、前記「カルボン酸含有ポリマー」が無水マレイン酸−ビニルアルキルエーテル共重合体および／または無水マレイン酸−αオレフィン共重合体であるのに対して、
　引用発明では、ポリビニルアルコール系樹脂が前記「カルボン酸含有ポリマー」により架橋されている架橋物であるかどうかが明らかでなく、前記「カルボン酸含有ポリマー」が無水マレイン酸−ビニルアルキルエーテル共重合体および／または無水マレイン酸−αオレフィン共重合体ではない点。
　
５　判断
（１）上記相違点について検討する。
　ア　ポリビニルアルコール系フィルムを基材とする偏光フィルムにおいて、耐湿熱性を向上させることは周知の課題であり、当該課題を解決するためにポリビニルアルコールを架橋させることは周知（以下「周知技術」という。例．特開平６−３３７３１１号公報（【０００４】の「本発明の目的は、ポリビニルアルコール系偏光フィルムにおいて、耐熱性、耐湿熱性及び耐久性を向上させ・・・」の記載、【００１２】の「加熱処理によって架橋化を十分に行わせた後　・・・略・・・　偏光フィルムの耐熱性、耐湿熱性をより大幅に向上させることができる」との記載参照。）、特開２００７−２０６１３８号公報（【０００５】の「親水性樹脂層のすべてに架橋剤を含有し、少なくとも１層以上に二色性色素を含有する　・・・略・・・　湿熱耐久性が大きく向上する」との記載及び実施例１とその測定結果（表１）参照。）、特開２００６−１３９１６６号公報（【００１２】の「ＰＶＡ系ポリマーが架橋されているので、ホウ酸などの固定剤で固定されている従来の染色ＰＶＡ系偏光子に比して、優れた耐久性を有する。従って、本発明の偏光子は、高温高湿下で使用しても変形し難く、偏光子及びこれに積層される光学部材の光学特性の低下を防止できる」との記載参照。））である。
　
　イ　引用発明１は、光の透過率および偏光度が高くて偏光性能に優れ、色相に優れていて２枚の偏光フィルムを直交させてクロスニコル状態にしたときに青色光の光漏れが少ない偏光フィルム用のポリビニルアルコール系重合体フィルムを提供することを主たる目的とするものであるが、上記アからみて、ポリビニルアルコール系フィルムを基材とする偏光フィルムにおいて、耐湿熱性を向上させることは周知の課題であり、当該課題は、引用例１に明示されていないとしても、偏光フィルムに関する技術分野において自明な課題である。
　そして、引用発明１は、製膜のために、ホウ酸、硼砂などのホウ素化合物を架橋剤として添加しても良いものであり、この架橋剤添加の目的の一つは、上記アの周知技術からみて、ポリビニルアルコールを架橋させて耐湿熱性を向上させることにあることは当業者に自明である。
　
　ウ　引用発明２は、従来、PVA本来の性質として耐水性、特に耐熱水性が全く無いという欠点をもっているためその応用範囲が大巾に限定されているところ、この点に着目し、PVAの感触性、柔軟性、透明度などの多くの長所を損なうことなく、耐熱水性を有するPVAフイルムを提供することを目的としているものであり、引用例２には、PVAフイルムの用途として包装用資材などが例示されているものの、大巾に限定されていた応用範囲を広げることが目的の１つであることを踏まえれば、PVAフイルムは、その用途に特に限定が無いことは明らかであり、一般的な用途に広汎に利用なものである。
　してみると、引用発明１において、上記イのように当該技術分野で自明な課題である耐湿熱性向上のため、架橋されたポリビニルアルコールとして、引用発明２のポリビニルアルコールとポリビニルアルキルエーテル無水マレイン酸共重合体とを混合してフイルムを製造しこれを熱処理して両者を架橋結合させ耐熱水性を与えるようにした耐熱水性ポリビニルアルコールを採用すること、すなわち、上記相違点に係る本願発明の構成となすことは、当業者が容易になし得たことである。
　
（２）本願発明の奏する効果は、引用発明１の奏する効果、引用発明２の奏する効果及び周知技術の奏する効果から当業者が予測することができた程度のものである。
　
（３）したがって、本願発明は、当業者が引用例１に記載された発明、引用例２に記載された発明及び周知技術に基づいて容易に発明をすることができたものである。
　
６　むすび
　本願発明は、以上のとおり、当業者が引用例１に記載された発明、引用例２に記載された発明及び周知技術に基づいて容易に発明をすることができたものであるから、特許法第２９条第２項の規定により特許を受けることができない。
　よって、結論のとおり審決する。